(57)【要約】【課題】高い定着品質を有し、所望の画質が得られる液体現像剤セットを提供する。【解決手段】第１トナー粒子を含むブラック現像剤と第２トナー粒子を含む有彩色現像剤とを含む液体現像剤セットであって、第１トナー粒子は、第１樹脂およびブラック着色剤を含み、第２トナー粒子は、第２樹脂および有彩色着色剤を含み、第１樹脂および第２樹脂は、それぞれ少なくとも２以上のポリエステルがイソシアネート基を有する化合物に由来の構成単位により結合されているウレタン変性ポリエステル樹脂であり、式３０００≦Ｍｋ＜Ｍｃ≦５００００、および式Ｕｃ＜Ｕｋを満たす（式中、Ｍｋは第１樹脂の数平均分子量を示し、Ｍｃは第２樹脂の数平均分子量を示し、Ｕｋは第１樹脂のウレタン基濃度を示し、Ｕｃは第２樹脂のウレタン基濃度を示す）。【選択図】図１
2015001710.tif 000002
【特許請求の範囲】
【請求項１】
第１トナー粒子を含むブラック現像剤と第２トナー粒子を含む有彩色現像剤とを含む液体現像剤セットであって、
前記第１トナー粒子は、第１樹脂およびブラック着色剤を含み、
前記第２トナー粒子は、第２樹脂および有彩色着色剤を含み、
前記第１樹脂および前記第２樹脂は、それぞれ少なくとも２以上のポリエステルがイソシアネート基を有する化合物に由来の構成単位により結合されているウレタン変性ポリエステル樹脂であり、
下記式（１）および（２）を満たす、液体現像剤セット。
３０００≦Ｍｋ＜Ｍｃ≦５００００・・・（１）
Ｕｃ＜Ｕｋ・・・（２）
（式（１）中、Ｍｋは前記第１樹脂の数平均分子量を示し、Ｍｃは前記第２樹脂の数平均分子量を示す。式（２）中、Ｕｋは前記第１樹脂のウレタン基濃度を示し、Ｕｃは前記第２樹脂のウレタン基濃度を示す。）
【請求項２】
前記第１樹脂と前記第２樹脂とは、互いに分子構造内に共通の構成単位を含み、前記共通の構成単位はそれぞれの分子構造内において全構成単位のうち８０％以上を占める、請求項１に記載の液体現像剤セット。
【請求項３】
前記第１樹脂と前記第２樹脂とは、それぞれ実質的に同一のポリマー種である、請求項１または２に記載の液体現像剤セット。
【請求項４】
前記液体現像剤セットは、以下の条件１および／または条件２を満たす、請求項１〜３のいずれかに記載の液体現像剤セット。
条件１：前記第１トナー粒子は、シェル樹脂を含むシェル粒子がコア樹脂を含むコア粒子の表面に付着または被覆されてなるコア・シェル構造を有し、前記コア樹脂が前記第１樹脂である。
条件２：前記第２トナー粒子は、シェル樹脂を含むシェル粒子がコア樹脂を含むコア粒子の表面に付着または被覆されてなるコア・シェル構造を有し、前記コア樹脂が前記第２樹脂である。
【発明の詳細な説明】
【技術分野】
【０００１】
本発明は、液体現像剤セットに関する。
【背景技術】
【０００２】
電子写真方式の画像形成装置に用いられる液体現像剤（湿式現像剤とも呼ばれる）としては、種々のものが知られている。たとえば、特開２００４−２８７３１４号公報（特許文献１）は、結着樹脂と着色剤とからなるトナー粒子を含み、該結着樹脂が、ポリウレタン樹脂と結晶性樹脂とからなる、液体現像剤を開示している。
【先行技術文献】
【特許文献】
【０００３】
【特許文献１】特開２００４−２８７３１４号公報
【発明の概要】
【発明が解決しようとする課題】
【０００４】
液体現像剤は、トナー粒子の粒径が０．５μｍ〜３μｍ程度であり、乾式現像剤に比べて、トナー粒子の粒径が小さいという利点を有している。これにより、液体現像剤ではトナー粒子の付着量を少なくしながら高画質を実現することができる。
【０００５】
そして、電子写真方式のカラー画像形成では、ブラック現像剤と、たとえば、シアン現像剤などの有彩色現像剤とを含む液体現像剤セットが使用されている。すなわち、画像形成装置内において複数色の液体現像剤が同時併用され、各色のトナー像を重ね合わせて記録材に転写し、定着させることにより、記録材上にカラー画像が形成される。
【０００６】
このような液体現像剤セットとしての使用態様を考慮すると、液体現像剤セットに含まれる各色の液体現像剤は、同一の温度条件で定着可能であり、かつ各色材間で同一の定着品質を有することが望ましい。
【０００７】
また、各色の画像濃度を均一にするという観点から、各色の液体現像剤において、トナー粒子の付着量は同一量とすることが望ましい。
【０００８】
しかしながら、以下に説明するように、従来技術においては、ブラック現像剤のトナー粒子の付着量とその他有彩色現像剤のトナー粒子の付着量とを同一量としながら、それぞれのトナー粒子を同一の温度条件で定着させ、かつ同一の定着品質を得ることは極めて困難であった。
【０００９】
一般に、各色の液体現像剤それぞれにおいて、着色剤の着色力は異なっている。たとえば、ブラック着色剤として、一般に使用されているカーボンブラックは、シアン着色剤である銅フタロシアニンや、マゼンタ着色剤であるカーミン６Ｂなどの有彩色着色剤と比べて、着色力が低い傾向にある。したがって、ブラック現像剤と、たとえば、シアン現像剤とが液体現像剤セットとして使用される場合には、ブラック現像剤におけるトナー粒子の着色剤含有率は、シアン現像剤におけるトナー粒子の着色剤含有率に比べて高く設計することが求められる。しかしながら、着色剤の含有率が高くなるとトナー粒子が溶融し難くなるため、ブラック現像剤の定着可能な温度域は高温側へシフトしてしまう。このため、ブラック現像剤とシアン現像剤とを同一の温度条件で定着させることが困難になる。
【００１０】
とりわけ、液体現像剤においては、上記のようにトナー粒子の粒径が小さいため、着色剤含有率の定着温度への影響が大きく、ブラック現像剤とその他有彩色現像剤との定着温度の差がより一層大きくなる傾向があった。
【００１１】
さらに、ブラック着色剤であるカーボンブラックは、電子写真方式の画像形成のために求められる電気的特性が不十分であり、他の有機系着色剤と混合して用いられる場合がある。これにより、ブラック現像剤におけるトナー粒子の着色剤含有率はさらに高いものとなり、その他有彩色現像剤と比べて、定着温度域はさらに高温側へシフトすることになる。
【００１２】
ところで、電子写真方式の画像形成装置において、複数色の液体現像剤を同時併用し、カラー画像を形成するためには、定着温度は、それらのうち最も高い定着温度に合わせて設定されるのが一般的である。したがって、画像形成装置の定着温度は、ブラック現像剤の定着温度に合わせて設定されることになる。この場合、ブラック現像剤以外の有彩色現像剤は、定着工程において、適正な定着温度よりも高い温度に曝されることになる。その結果、定着後のカラー画像において、有彩色はブラックに比べて光沢度が低下する。したがって、各色材間で光沢度にバラツキが生じるため、液体現像剤セットとして所望の定着品質を確保することができない。
【００１３】
かかる不具合に対して、従来の液体現像剤セットでは、色ごとにトナー粒子を構成する樹脂の分子量を変えて、定着温度域を調整する方法が用いられてきた。しかしながら、ブラック現像剤の定着温度を下げることを目的として、単にトナー粒子の樹脂分子量を下げると、分子間にキャリア液が残存し易いことが判明した。そして、このような場合、定着工程を経た後でも、トナー膜内にキャリア液が残存するため、トナー膜の強度が低下し、十分な定着強度が得られない。したがって、この方法によっては、各色材間で定着強度にバラツキが生じるため、液体現像剤セットとして所望の定着品質を確保することができない。
【００１４】
このように、ブラック現像剤の付着量と有彩色現像剤の付着量とを同一量とすると、所望の定着品質を確保することができない。
【００１５】
特許文献１は、単色の液体現像剤において、定着強度などを向上させることを指向したものであり、上記のような液体現像剤セットに関する課題に対して、十分な解決手段を提供するものではない。
【００１６】
本発明は、このような現状に鑑みなされたものであって、その目的とするところは、ブラック現像剤のトナー粒子の付着量と有彩色現像剤のトナー粒子の付着量とが同一量であっても、高い定着品質を有し、所望の画質が得られる液体現像剤セットを提供することにある。
【課題を解決するための手段】
【００１７】
上述したように、液体現像剤セットにおいて、ブラック現像剤に含まれるトナー粒子の樹脂分子量を、その他有彩色現像剤に含まれるトナー粒子の樹脂分子量より低く調整することにより、ブラック現像剤とその他有彩色現像剤との定着温度域を合わせることは可能である。ところが、かかる方法によって、ブラック現像剤の定着温度域を調整した場合、ブラック現像剤の定着強度が低下するという新たな課題が生じた。
【００１８】
本発明者は、上記の方法によって定着強度が低下した要因を鋭意調査した結果、樹脂分子量の低下によって、分子間のファンデルワールス力が弱まり、分子間の結合力が弱まったために生じた分子間の隙間にキャリア液が入り込みやすくなっていることを知見し、さらに、分子間の隙間に入り込んだキャリア液は、定着工程を経た後においても、残存しやすい傾向があり、これにより定着後のトナー膜の強度が低下していることを知見した。
【００１９】
そして、本発明者は、このようなキャリア液の入り込みを抑制する手段を鋭意検討した結果、ウレタン変性ポリエステル樹脂が、キャリア液が入り込み難い構造を有することを見出した。さらに、本発明者は、これに留まらず、液体現像剤セットとしての構成をより詳細に検討したところ、ブラックトナー粒子を構成するウレタン変性ポリエステル樹脂およびその他有彩色トナーを構成するウレタン変性ポリエステル樹脂の分子量とウレタン基濃度とを調整することにより、付着量を同一とし、かつ有彩色の光沢度を低下させずに、ブラック現像剤および有彩色現像剤の定着温度域を同一とすることができるのではないかとう着想に至った。そして、本発明者は、この着想に基づきさらに検討を重ねることにより本発明を完成させたものである。
【００２０】
すなわち、本発明の液体現像剤セットは、第１トナー粒子を含むブラック現像剤と第２トナー粒子を含む有彩色現像剤とを含む液体現像剤セットであって、該第１トナー粒子は、第１樹脂およびブラック着色剤を含み、該第２トナー粒子は、第２樹脂および有彩色着色剤を含み、該第１樹脂および該第２樹脂は、それぞれ少なくとも２以上のポリエステルがイソシアネート基を有する化合物に由来の構成単位により結合されているウレタン変性ポリエステル樹脂であり、下記式（１）および（２）を満たすことを特徴とする。
【００２１】
３０００≦Ｍｋ＜Ｍｃ≦５００００・・・（１）
Ｕｃ＜Ｕｋ・・・（２）
式（１）中、Ｍｋは上記第１樹脂の数平均分子量を示し、Ｍｃは上記第２樹脂の数平均分子量を示す。式（２）中、Ｕｋは上記第１樹脂のウレタン基濃度を示し、Ｕｃは上記第２樹脂のウレタン基濃度を示す。
【００２２】
ここで、上記第１樹脂と上記第２樹脂とは、互いに分子構造内に共通の構成単位を含み、該共通の構成単位はそれぞれの分子構造内において全構成単位のうち８０％以上を占めることが好ましい。
【００２３】
また、上記第１樹脂と上記第２樹脂とは、それぞれ実質的に同一のポリマー種であっても良い。
【００２４】
さらに、また、上記液体現像剤セットは、以下の条件１および／または条件２を満たすことが好ましい。
【００２５】
条件１：上記第１トナー粒子は、シェル樹脂を含むシェル粒子がコア樹脂を含むコア粒子の表面に付着または被覆されてなるコア・シェル構造を有し、該コア樹脂が上記第１樹脂である。
【００２６】
条件２：上記第２トナー粒子は、シェル樹脂を含むシェル粒子がコア樹脂を含むコア粒子の表面に付着または被覆されてなるコア・シェル構造を有し、該コア樹脂が上記第２樹脂である。
【発明の効果】
【００２７】
本発明の液体現像剤セットは、上記のような構成を有することにより、ブラック現像剤のトナー粒子の付着量と有彩色現像剤のトナー粒子の付着量とが同一量であっても、所望の画像濃度が得られるとともに、さらに高い定着品質が得られるという優れた効果を有する。
【図面の簡単な説明】
【００２８】
【図１】電子写真方式の画像形成装置の概略概念図である。
【発明を実施するための形態】
【００２９】
以下、本発明に係わる実施の形態について、さらに詳細に説明する。
＜液体現像剤セット＞
本実施の形態の液体現像剤セットは、ブラック現像剤と有彩色現像剤とを含む。ここで、有彩色現像剤は少なくとも１種以上含まれるものとし、複数の有彩色現像剤が含まれていても良い。
【００３０】
なお、有彩色とは、ブラック、ホワイト、グレー以外の色を意味している。このような有彩色としては、典型的には、たとえば、シアン、マゼンタ、イエローなどの色を挙げることができる。
【００３１】
＜液体現像剤＞
本実施の形態の液体現像剤セットに含まれる液体現像剤は、絶縁性液体（キャリア液）とトナー粒子とを少なくとも含み、当該トナー粒子は絶縁性液体中に分散している。かかる液体現像剤は、これらの成分を含む限り、他の任意の成分を含むことができる。他の成分としては、たとえばトナー分散剤（トナー粒子に含まれる後述の顔料分散剤とは異なり、トナー粒子を分散させるために絶縁性液体中に含まれる分散剤であり、本実施の形態では便宜上「トナー分散剤」という）、荷電制御剤、増粘剤等を挙げることができる。
【００３２】
液体現像剤の配合割合は、たとえばトナー粒子を１０〜５０質量％とし、残部を絶縁性液体等とすることができる。トナー粒子の配合量が１０質量％未満では、トナー粒子の沈降が生じやすく、長期保管時の経時的な安定性が低下する傾向を示し、また必要な画像濃度を得るためには多量の液体現像剤を供給する必要があり、紙等の記録材上に付着する絶縁性液体の量が増加し、定着時にそれを乾燥させる必要が生じるとともに発生したその蒸気により環境上の問題が生じる可能性がある。一方、トナー粒子の配合量が５０質量％を超えると、液体現像剤の粘度が高くなりすぎ、製造上および取り扱い上、困難になる傾向を示す。
【００３３】
このような液体現像剤は、電子写真方式の画像形成装置用の現像剤として有用である。より具体的には、複写機、プリンタ、デジタル印刷機、簡易印刷機などの電子写真方式の画像形成装置において使用される電子写真用液体現像剤、塗料、静電記録用液体現像剤、インクジェットプリンタ用油性インクまたは電子ペーパー用インクなどとして用いることができる。
【００３４】
＜トナー粒子＞
上記の液体現像剤に含まれるトナー粒子は、樹脂と、該樹脂中に分散された着色剤とを含む。かかるトナー粒子は、これらの成分を含む限り、他の任意の成分を含むことができる。他の成分としては、たとえば顔料分散剤、ワックス、荷電制御剤等を挙げることができる。ここで、樹脂と着色剤との配合割合は、トナー粒子を所望の付着量で適用した場合に発現される濃度が所望の濃度となるように決定するとよい。
【００３５】
本実施の形態において、トナー粒子のメジアン径は、０．５μｍ以上５．０μｍ以下であることが好ましい。かかるメジアン径は、従来の乾式現像剤のトナー粒子の粒径に比べて小さいものとなり、本実施の形態の特徴の一つとなるものであるが、このメジアン径が０．５μｍ未満では、粒子が小径過ぎて、電界での移動性が悪化し、現像性が低下する場合があり、５μｍを超えると、均一性が低下し画質が低下する場合がある。なお、ここでいうメジアン径とはＤ５０を示している。また、より好ましいメジアン径は、０．５μｍ以上２．０μｍ以下である。
【００３６】
また、本実施の形態において、トナー粒子の平均円形度は０．８５以上０．９５以下であり、かつ円形度の標準偏差は０．０１以上０．１以下であることが好ましい。その理由は、トナー粒子の平均円形度および円形度の標準偏差が、かかる範囲を占めることにより、転写性およびクリーニング性が向上するという効果が付与されるからである。
【００３７】
なお、ここでいう円形度とは、２次元に投影した粒子面積と等しい面積の円の周囲長を粒子周囲長で除した数値を示しており、平均円形度とは該数値の相加平均値を示している。
【００３８】
本実施の形態において、トナー粒子のメジアン径、平均円形度および円形度の標準偏差は、ともにフロー式粒子画像分析装置（商品名：「ＦＰＩＡ−３０００Ｓ」、Ｓｙｓｍｅｘ社製）等を用いて求めることができる。この装置は、絶縁性液体をそのまま分散媒体として使用することが可能であるため、水系で測定する系に比し、実際の分散状態における粒子の状態を計測することができるため好ましい。
【００３９】
＜ブラック現像剤および有彩色現像剤＞
本実施の形態において、ブラック現像剤は、第１トナー粒子を含み、第１トナー粒子は第１樹脂およびブラック着色剤を含む。そして、有彩色現像剤は、第２トナー粒子を含み、第２トナー粒子は第２樹脂および有彩色着色剤を含む。
【００４０】
＜ウレタン変性ポリエステル樹脂＞
本実施の形態において、上記の第１樹脂および第２樹脂はウレタン変性ポリエステル樹脂である。ここで、ウレタン変性ポリエステル樹脂とは、ポリエステルの末端をウレタン結合で鎖長した構造を有する樹脂である。すなわち、ウレタン変性ポリエステル樹脂とは、少なくとも２以上のポリエステルがイソシアネート基を有する化合物に由来の構成単位により結合されている樹脂である。かかるウレタン変性ポリエステル樹脂は結晶性を示すことが好ましい。
【００４１】
このようなウレタン変性ポリエステル樹脂は、まず骨格となるポリエステル樹脂を重合によって得、該ポリエステル樹脂の末端をジ（トリ）イソシアネートにより鎖長させることにより得られる。なお、ジ（トリ）イソシアネートとは、ジイソシアネートおよび／またはトリイソシアネートを意味している。
【００４２】
そして、本実施の形態の液体現像剤セットは、第１樹脂の数平均分子量をＭｋとし、第２樹脂の数平均分子量をＭｃとしたとき、ＭｋおよびＭｃが下記式（１）を満たし、かつ第１樹脂のウレタン基濃度をＵｋとし、第２樹脂のウレタン基濃度をＵｃとしたとき、ＵｋおよびＵｃが下記式（２）を満たすことを特徴としている。
【００４３】
３０００≦Ｍｋ＜Ｍｃ≦５００００・・・（１）
Ｕｃ＜Ｕｋ・・・（２）
上記の構成を有することにより、本実施の形態の液体現像剤セットは、ブラック現像剤と有彩色現像剤の付着量を同一量としながら、それらを同一の定着温度域で定着可能であり、かつ同一の定着性を確保することができるとともに、所望の画質を実現し得るという優れた効果を有する。すなわち、高い定着品質を有することができる。
【００４４】
ここで、ウレタン基濃度および数平均分子量は、たとえば、ウレンタン変性ポリエステル樹脂の原料であるポリエステル樹脂を合成する際の、ポリカルボン酸成分の酸基量とポリオール成分の水酸基量との当量比（［酸基］／［水酸基］）と、ポリエステル樹脂同士を結合させるためのイソシアネート基を有する化合物のイソシアネート基量と、ポリエステル樹脂の水酸基量との当量比（［イソシアネート基］／［水酸基］）とを調整することにより、所望の範囲に制御することができる。
【００４５】
なお、本実施の形態において、液体現像剤セットが複数の有彩色現像剤を含む場合、いずれか１つ以上の有彩色現像剤と、ブラック現像剤との間で、上記式（１）および（２）の関係を満たしていれば、本発明の効果は示される。また、ブラック現像剤といずれか１つ以上の有彩色現像剤とが、上記の関係を満たす限り、他に上記の関係を満たさない有彩色現像剤が含まれていても、本発明の範囲を逸脱するものではない。
【００４６】
ここで、Ｍｋが３０００未満であると、樹脂が過度に柔らかくなり、定着の際、オフセットが発生しやすい傾向にあり、Ｍｃが５００００を超えると、樹脂が溶融し難くなり、定着強度が低下しやすい傾向にある。したがって、本実施の形態において、上記式（１）に示すとおり、第１樹脂および第２樹脂の数平均分子量は、３０００以上５００００以下であることを要する。なお、第１樹脂および第２樹脂の数平均分子量のより好ましい範囲は、１００００以上３００００以下である。
【００４７】
＜数平均分子量（Ｍｎ）および重量平均分子量（Ｍｗ）＞
本明細書において、樹脂（ポリウレタン樹脂を除く）の数平均分子量（以下「Ｍｎ」とも記す）および重量平均分子量（以下「Ｍｗ」とも記す）は、テトラヒドロフラン（以下「ＴＨＦ」と略記する）の可溶分について、ゲルパーミエーションクロマトグラフィー（ＧＰＣ(Gel  Permeation  Chromatography)、以下「ＧＰＣ」と略記する）を用いて、以下の条件で測定されたものである。なお、ウレタン変性ポリエステル樹脂のＭｎおよびＭｗはこの方法により測定されたものである。
【００４８】
測定装置：東ソー（株）製の「ＨＬＣ−８１２０」
カラム：東ソー（株）製の「ＴＳＫｇｅｌＧＭＨＸＬ」（２本）と東ソー（株）製の「ＴＳＫｇｅｌＭｕｌｔｉｐｏｒｅＨＸＬ−Ｍ」（１本）
試料溶液：０．２５質量％のＴＨＦ溶液
カラムへの試料溶液の注入量：１００μｌ
流速：１ｍｌ／分
測定温度：４０℃
検出装置：屈折率検出器
基準物質：東ソー（株）製の標準ポリスチレン（ＴＳＫ  ｓｔａｎｄａｒｄ  ＰＯＬＹＳＴＹＲＥＮＥ）１２点（分子量：５００、１０５０、２８００、５９７０、９１００、１８１００、３７９００、９６４００、１９００００、３５５０００、１０９００００、２８９００００）。
【００４９】
また、本明細書において、ポリウレタン樹脂のＭｎおよびＭｗは、ＧＰＣを用いて、以下の条件で測定されたものである。
【００５０】
測定装置：東ソー（株）製の「ＨＬＣ−８２２０ＧＰＣ」
カラム：東ソー（株）製の「ＴＳＫ  guardcolumn  α」（１本）と東ソー（株）製の「ＴＳＫｇｅｌ  α−Ｍ」（１本）
試料溶液：０．１２５質量％のジメチルホルムアミド溶液
カラムへのジメチルホルムアミド溶液の注入量：１００μｌ
流速：１ｍｌ／分
測定温度：４０℃
検出装置：屈折率検出器
基準物質：東ソー（株）製の標準ポリスチレン（ＴＳＫ  ｓｔａｎｄａｒｄ  ＰＯＬＹＳＴＹＲＥＮＥ）１２点（分子量：５００、１０５０、２８００、５９７０、９１００、１８１００、３７９００、９６４００、１９００００、３５５０００、１０９００００、２８９００００）。
【００５１】
本実施の形態では、上記式（１）および（２）に示すとおり、単に有彩色トナー粒子の樹脂分子量に対して、ブラックトナー粒子の樹脂分子量を下げるのではなく、同時に、ブラックトナー粒子のウレタン基濃度を、有彩色トナー粒子のウレタン基濃度に対して、高くしている。ウレタン基濃度を高めることにより、樹脂が強靭となるため、分子間へのキャリア液の入り込みを抑制することができる。したがって、上記のような構成により、ブラックトナー粒子の低分子量化に伴う定着強度の低下を補うことができ、以って、ブラック現像剤の定着強度と有彩色現像剤の光沢度とを両立させることができる。すなわち、高い定着品質を有することができる。そして、これにより、ブラックトナー像と有彩色トナー像とが重ねられた画像でも均質な画像濃度で高画質を実現することができる。
【００５２】
換言すれば、本実施の形態の液体現像剤セットは、ブラック現像剤と有彩色現像剤の付着量を同一としながら、それらを同一の定着温度域で定着可能であり、高い定着品質を有し、所望の画質が得られる液体現像剤セットである。
【００５３】
＜ウレタン基濃度＞
「ウレタン基濃度（質量％）」とは、樹脂に含まれるウレタン基の質量を、同樹脂の質量で除した値に１００を乗じた値を意味している。ここで、ウレタン基濃度は、高温時の弾性維持の観点から、Ｕｃは０．５以上であることが好ましく、また、耐ドキュメントオフセットのような耐熱性の観点から、Ｕｋは８以下であることが好ましい。かかるウレタン基濃度は、以下の方法で測定することができる。
【００５４】
たとえば、ガスクロマトグラフ質量分析計（ＧＣＭＳ(Gas  Chromatograph  Mass  Spectrometer)）を用いて、第１樹脂および第２樹脂のウレタン基濃度を測定することができる。具体的には、第１樹脂または第２樹脂であるウレタン変性ポリエステル樹脂を熱分解してから、ＧＣＭＳを用いて以下の条件で、それぞれの樹脂のウレタン基濃度を測定する。そして、熱分解されたウレタン変性ポリエステル樹脂より検出されたイオン強度の比率を用いて、ウレタン変性ポリエステル樹脂中のウレタン基濃度を算出する。
【００５５】
本明細書において、ウレタン変性ポリエステル樹脂の熱分解は、以下の条件で行なわれたものである。
【００５６】
測定装置：フロンティア・ラボ（株）製の「ＰＹ−２０２０ｉＤ」
測定の質量：０．１ｍｇ
加熱温度：５５０℃
加熱時間：０．５分。
【００５７】
また、本明細書において、ウレタン変性ポリエステル樹脂のウレタン基濃度の測定は、上記の条件で、熱分解を行なったのち、以下の条件で測定されたものである。
【００５８】
測定装置：（株）島津製作所製の「ＱＰ２０１０」
カラム：フロンティア・ラボ（株）製の「ＵｌｔｒａＡＬＬＯＹ−５」（内径：０．２５ｍｍ、長さ：３０ｍ、厚さ：０．２５μｍ）
昇温範囲：１００℃〜３２０℃（３２０℃で保持）
昇温速度：２０℃／分。
【００５９】
＜結晶性・非結晶性＞
また、本実施の形態の第１樹脂および第２樹脂は、結晶性を示すことが好ましい。結晶性を示す樹脂構造とすることにより、低温でも高い光沢度が得られ易いという優れた効果が付与される。
【００６０】
本明細書において、「結晶性」とは、樹脂の軟化点（以下「Ｔｍ」と略記する）と樹脂の融解熱の最大ピーク温度（以下「Ｔａ」と略記する）との比（Ｔｍ／Ｔａ）が０．８以上１．５５以下であることを意味し、示差走査熱量測定（ＤＳＣ（Differential  Scanning  Calorimetry））により得られた結果は階段状の吸熱量変化を示すのではなく明確な吸熱ピークを有することを意味する。また、本明細書において、「非結晶性」とは、ＴｍとＴａとの比（Ｔｍ／Ｔａ）が１．５５より大きいことを意味する。ＴｍおよびＴａは以下の方法で測定することができる。
【００６１】
なお、本実施の形態の第１樹脂および第２樹脂のＴｍは４０℃以上であることが好ましく、低温定着性の観点から８０℃以下であることが好ましい。
【００６２】
高化式フローテスター（たとえば（株）島津製作所製の「ＣＦＴ−５００Ｄ」）を用いて、Ｔｍを測定することができる。具体的には、１ｇの測定試料を昇温速度６℃／分で加熱しながらプランジャーにより上記測定試料に１．９６ＭＰａの荷重を与え、直径１ｍｍおよび長さ１ｍｍのノズルから上記測定試料を押し出す。そして、「プランジャー降下量（流れ値）」と「温度」との関係をグラフに描く。プランジャーの降下量が当該降下量の最大値の１／２であるときの温度をグラフから読み取り、この値（測定試料の半分がノズルから押し出されたときの温度）をＴｍとする。
【００６３】
示差走査熱量計（たとえばセイコーインスツル（株）製の「ＤＳＣ２１０」）を用いてＴａを測定することができる。具体的には、まず、Ｔａを測定するために用いる試料に対して前処理を行なう。試料を、１３０℃で溶融した後、１３０℃から７０℃まで１．０℃／分の速度で降温させ、その後、７０℃から１０℃まで０．５℃／分の速度で降温させる。次に、ＤＳＣ法により、試料を昇温速度２０℃／分で昇温させて当該試料の吸発熱変化を測定し、「吸発熱量」と「温度」との関係をグラフに描く。このとき、２０〜１００℃に観測される吸熱ピークの温度をＴａ’とする。吸熱ピークが複数ある場合には最も吸熱量が大きいピークの温度をＴａ’とする。そして、試料を、（Ｔａ’−１０）℃で６時間保管した後、（Ｔａ’−１５）℃で６時間保管する。
【００６４】
次に、ＤＳＣ法により、上記前処理が施された試料を降温速度１０℃／分で０℃まで冷却してから昇温速度２０℃／分で昇温させて吸発熱変化を測定し、「吸発熱量」と「温度」との関係をグラフに描く。そして、吸熱量が最大値をとったときの温度を融解熱の最大ピーク温度（Ｔａ）とする。
【００６５】
上記のような結晶性を有するウレタン変性ポリエステル樹脂を得るためには、樹脂の構成成分として、たとえば、炭素数が４以上である直鎖状のアルキル骨格を有する単量体を用いることが好ましい。そのような単量体としては、たとえば、脂肪族ジカルボン酸および脂肪族ジオールなどが好適である。なお、これらは好適例に過ぎず、結晶性が発現する限り、芳香族ジカルボン酸や芳香族ジオールなどを含んでいても良い。
【００６６】
以下、ウレタン変性ポリエステル樹脂を構成する単量体の好適例について説明する。
ポリエステル樹脂の出発原料である脂肪族ジカルボン酸として好ましいものは、炭素数が４〜２０であるアルカンジカルボン酸、炭素数が４〜３６であるアルケンジカルボン酸、およびこれらのエステル形成性誘導体などである。また、脂肪族ジカルボン酸としてより好ましいものは、コハク酸、アジピン酸、セバシン酸、マレイン酸、もしくはフマル酸など、またはこれらのエステル形成性誘導体などである。
【００６７】
また、ポリエステル樹脂の出発原料である脂肪族ジオールとして好ましいものは、エチレングリコール、１，３−プロピレングリコール、１，４−ブタンジオール、１，６−ヘキサンジオール、１，９−ノナンジオール、または１，１０−デカンジオールなどである。
【００６８】
次に、上記のようなジカルボン酸単量体およびジオール単量体を重合させることにより得られたポリエステル樹脂同士を結合させ、連結させることにより、ウレタン変性ポリエステル樹脂とするためのイソシアネート基を有する化合物について説明する。
【００６９】
本実施の形態のイソシアネート基を有する化合物としては、分子内に複数のイソシアネート基を有する化合物が好ましい。そのような化合物としては、鎖状脂肪族ポリイソシアネートおよび環状脂肪族ポリイソシアネートなどを挙げることができる。
【００７０】
鎖状脂肪族ポリイソシアネートとしては、たとえば、エチレンジイソシアネート、テトラメチレンジイソシアネート、ヘキサメチレンジイソシアネート（以下、「ＨＤＩ」と略記する）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、ならびに２−イソシアナトエチル−２，６−ジイソシアナトヘキサノエート、またはこれら２種以上の併用などが挙げられる。
【００７１】
環状脂肪族ポリイソシアネートとしては、たとえば、イソホロンジイソシアネート（以下、「ＩＰＤＩ」と略記する）、ジシクロヘキシルメタン−４，４’−ジイソシアネート（以下、「水添ＭＤＩ」とも記す）、シクロヘキシレンジイソシアネート、メチルシクロヘキシレンジイソシアネート（以下、「水添ＴＤＩ」とも記す）、ビス（２−イソシアナトエチル）−４−シクロヘキセン−１，２−ジカルボキシレート、２，５−ノルボルナンジイソシアネート、ならびに２，６−ノルボルナンジイソシアネート、またはこれら２種以上の併用などが挙げられる。
【００７２】
また、本実施の形態において、ウレタン変性ポリエステル樹脂である第１樹脂と第２樹脂とは、互いに分子構造内に共通の構成単位を含み、該共通の構成単位はそれぞれの分子構造内において全構成単位のうち８０％以上を占めることが好ましい。このように、第１樹脂と第２樹脂の分子構造を近似させることにより、それぞれの液体現像剤の定着温度および光沢度を、より精細に整合させることが可能になり、上記のような本発明の優れた効果をより一層高めることができる。
【００７３】
さらに、より好ましくは、上記第１樹脂と上記第２樹脂とは、それぞれ実質的に同一のポリマー種である。ここで、実質的に同一のポリマー種であるとは、ポリマーを構成する主成分が等しいことを示し、上記のように第１樹脂と第２樹脂とが互いに分子構造内に共通の構成単位を含み、該共通の構成単位はそれぞれの分子構造内において全構成単位のうち９０％以上を占めていることを意味している。
【００７４】
＜トナー粒子の製造方法＞
本実施の形態におけるトナー粒子（すなわち、第１トナー粒子および第２トナー粒子）は、たとえば造粒法、粉砕法等の従来公知の技法に基づいて製造することができる。
【００７５】
ここで、粉砕法は、予め樹脂と顔料等の着色剤とを溶融混練し、粉砕する方法である。かかる粉砕は乾式状態や絶縁性液体中での湿式状態で行なうことができる。
【００７６】
また、造粒法には、トナー粒子の形成機構の違いから、懸濁重合法、乳化重合法、微粒子凝集法、樹脂溶液に貧溶媒を添加し析出する法、スプレードライ法等や、２種類の異なる樹脂によりトナー粒子の樹脂の構成をコア・シェル構造とするような製造方法もある。
【００７７】
本実施の形態のトナー粒子の製造方法は特に限定されないが、小径でシャープな粒度分布を有するトナー粒子を得るためには、粉砕法よりも造粒法を採用することが好ましい。これは、溶融性の高い樹脂や結晶性の高い樹脂は、常温でも柔らかく粉砕し難いからである。造粒法によれば、このような樹脂であっても所望の粒径を得やすく好適である。
【００７８】
また、上記のような製造法の中でも、良溶媒に樹脂を溶解しコア樹脂溶液とし、ＳＰ値がこの良溶媒と異なる貧溶媒に対して、該コア樹脂溶液を界面張力調整剤とともに混合してせん断を与えて、液滴を形成した後、良溶媒を揮発させてコア樹脂微粒子を形成する。
【００７９】
この方法によれば、せん断の与え方、界面張力差、または界面張力調整剤（シェル樹脂微粒子）を適宜調整することにより、トナー粒子の粒度および形状を高度に制御することができるため、所望の粒度分布および形状を有するトナー粒子を得る方法として好適である。
【００８０】
＜コア・シェル型トナー粒子＞
上述した本実施の形態の好ましい態様の一つである、トナー粒子のメジアン径や円形度などの特徴は、トナー粒子がコア・シェル構造を有するコア・シェル型トナー粒子であることにより、実現されやすい。
【００８１】
したがって、本実施の形態の第１樹脂および／または第２樹脂は、シェル樹脂を含むシェル粒子がコア樹脂を含むコア粒子の表面に付着または被覆されてなるコア・シェル構造を有することが好ましい。
【００８２】
換言すれば、本実施の形態の液体現像剤セットは、以下の条件１および／または条件２を満たすことが好ましい。
【００８３】
条件１：第１トナー粒子は、シェル樹脂を含むシェル粒子がコア樹脂を含むコア粒子の表面に付着または被覆されてなるコア・シェル構造を有し、該コア樹脂が第１樹脂である。
【００８４】
条件２：第２トナー粒子は、シェル樹脂を含むシェル粒子がコア樹脂を含むコア粒子の表面に付着または被覆されてなるコア・シェル構造を有し、該コア樹脂が第２樹脂である。
【００８５】
以下、コア・シェル型トナー粒子について説明する。なお、以下の説明において、便宜上、コア・シェル型トナー粒子をトナー粒子（Ｃ）、トナー粒子（Ｃ）を含む液体現像剤を液体現像剤（Ｘ）と記すことがある。
【００８６】
トナー粒子（Ｃ）は、シェル樹脂（ａ）を含むシェル粒子（Ａ）がコア樹脂（ｂ）を含むコア粒子（Ｂ）の表面に付着または被覆されてなる構造を有する。
【００８７】
ここで、本実施の形態においては、上記コア樹脂（ｂ）が上記第１樹脂または上記第２樹脂（すなわち、ウレタン変性ポリエステル樹脂）であり、コア粒子（Ｂ）が上記第１トナー粒子または第２トナー粒子である。
【００８８】
＜シェル樹脂（ａ）＞
本実施の形態におけるシェル樹脂（ａ）は、熱可塑性樹脂であっても良いし、熱硬化性樹脂であっても良い。シェル樹脂（ａ）としては、たとえば、ビニル樹脂、ポリエステル樹脂、ポリウレタン樹脂、エポキシ樹脂、ポリアミド樹脂、ポリイミド樹脂、ケイ素樹脂、フェノール樹脂、メラミン樹脂、ユリア樹脂、アニリン樹脂、アイオノマー樹脂、および、ポリカーボネート樹脂などが挙げられる。なお、シェル樹脂（ａ）として、上記列挙された樹脂の２種以上を併用してもよい。
【００８９】
本実施の形態に係る形状のトナー粒子が得られやすいという観点では、シェル樹脂（ａ）として、好ましくは、ビニル樹脂、ポリエステル樹脂、ポリウレタン樹脂、および、エポキシ樹脂の少なくとも１つを用いることが好ましく、より好ましくは、ポリエステル樹脂、および、ポリウレタン樹脂の少なくとも１つを用いることが好適である。
【００９０】
＜ビニル樹脂＞
ビニル樹脂は、重合性二重結合を有する単量体が単独重合されて得られた単独重合体（ビニルモノマーに由来する結合ユニットを含む単独重合体）であっても良いし、重合性二重結合を有する二種以上の単量体が共重合されて得られた共重合体（ビニルモノマーに由来する結合ユニットを含む共重合体）であっても良い。重合性二重結合を有する単量体としては、たとえば、下記（１）〜（９）が挙げられる。
【００９１】
（１）  重合性二重結合を有する炭化水素
重合性二重結合を有する炭化水素は、たとえば、下記（１−１）で示す重合性二重結合を有する脂肪族炭化水素、または、下記（１−２）で示す重合性二重結合を有する芳香族炭化水素などであることが好ましい。
【００９２】
（１−１）  重合性二重結合を有する脂肪族炭化水素
重合性二重結合を有する脂肪族炭化水素は、たとえば、下記（１−１−１）で示す重合性二重結合を有する鎖状炭化水素、または、下記（１−１−２）で示す重合性二重結合を有する環状炭化水素などであることが好ましい。
【００９３】
（１−１−１）  重合性二重結合を有する鎖状炭化水素
重合性二重結合を有する鎖状炭化水素としては、たとえば、炭素数が２〜３０のアルケン（たとえば、エチレン、プロピレン、ブテン、イソブチレン、ペンテン、ヘプテン、ジイソブチレン、オクテン、ドデセンまたはオクタデセンなど）；炭素数が４〜３０のアルカジエン（たとえば、ブタジエン、イソプレン、１，４−ペンタジエン、１，５−ヘキサジエンまたは１，７−オクタジエンなど）などが挙げられる。
【００９４】
（１−１−２）  重合性二重結合を有する環状炭化水素
重合性二重結合を有する環状炭化水素としては、たとえば、炭素数が６〜３０のモノまたはジシクロアルケン（たとえば、シクロヘキセン、ビニルシクロヘキセンまたはエチリデンビシクロヘプテンなど）；炭素数が５〜３０のモノまたはジシクロアルカジエン（たとえば、シクロペンタジエンまたはジシクロペンタジエンなど）などが挙げられる。
【００９５】
（１−２）  重合性二重結合を有する芳香族炭化水素
重合性二重結合を有する芳香族炭化水素としては、たとえば、スチレン；スチレンのハイドロカルビル（たとえば、炭素数が１〜３０のアルキル、シクロアルキル、アラルキルおよび／またはアルケニル）置換体（たとえば、α−メチルスチレン、ビニルトルエン、２，４−ジメチルスチレン、エチルスチレン、イソプロピルスチレン、ブチルスチレン、フェニルスチレン、シクロヘキシルスチレン、ベンジルスチレン、クロチルベンゼン、ジビニルベンゼン、ジビニルトルエン、ジビニルキシレンまたはトリビニルベンゼンなど）；ビニルナフタレンなどが挙げられる。
【００９６】
（２）  カルボキシル基と重合性二重結合を有する単量体およびそれらの塩
カルボキシル基と重合性二重結合を有する単量体としては、たとえば、炭素数が３〜１５の不飽和モノカルボン酸［たとえば、（メタ）アクリル酸、クロトン酸、イソクロトン酸または桂皮酸など］；炭素数が３〜３０の不飽和ジカルボン酸（無水物）［たとえば、（無水）マレイン酸、フマル酸、イタコン酸、（無水）シトラコン酸またはメサコン酸など］；炭素数が３〜１０の不飽和ジカルボン酸のモノアルキル（炭素数が１〜１０）エステル（たとえば、マレイン酸モノメチルエステル、マレイン酸モノデシルエステル、フマル酸モノエチルエステル、イタコン酸モノブチルエステルまたはシトラコン酸モノデシルエステルなど）などが挙げられる。本明細書では、「（メタ）アクリル」は、アクリルおよび／またはメタクリルを意味する。
【００９７】
上記単量体の塩としては、たとえば、アルカリ金属塩（たとえば、ナトリウム塩またはカリウム塩など）、アルカリ土類金属塩（たとえば、カルシウム塩またはマグネシウム塩など）、アンモニウム塩、アミン塩、および、４級アンモニウム塩などが挙げられる。
【００９８】
アミン塩としては、アミン化合物であれば特に限定されず、たとえば、１級アミン塩（たとえば、エチルアミン塩、ブチルアミン塩またはオクチルアミン塩など）；２級アミン塩（たとえば、ジエチルアミン塩またはジブチルアミン塩など）；３級アミン塩（たとえば、トリエチルアミン塩またはトリブチルアミン塩など）などが挙げられる。
【００９９】
４級アンモニウム塩としては、たとえば、テトラエチルアンモニウム塩、トリエチルラウリルアンモニウム塩、テトラブチルアンモニウム塩およびトリブチルラウリルアンモニウム塩などが挙げられる。
【０１００】
カルボキシル基と重合性二重結合を有する単量体の塩としては、たとえば、アクリル酸ナトリウム、メタクリル酸ナトリウム、マレイン酸モノナトリウム、マレイン酸ジナトリウム、アクリル酸カリウム、メタクリル酸カリウム、マレイン酸モノカリウム、アクリル酸リチウム、アクリル酸セシウム、アクリル酸アンモニウム、アクリル酸カルシウムおよびアクリル酸アルミニウムなどが挙げられる。
【０１０１】
（３）  スルホ基と重合性二重結合を有する単量体およびそれらの塩
（４）  ホスホノ基と重合性二重結合を有する単量体およびその塩
（５）  ヒドロキシル基と重合性二重結合を有する単量体
（６）  重合性二重結合を有する含窒素単量体
重合性二重結合を有する含窒素単量体としては、たとえば、下記（６−１）〜（６−４）で示す単量体が挙げられる。
【０１０２】
（６−１）  アミノ基と重合性二重結合を有する単量体
アミノ基と重合性二重結合を有する単量体としては、たとえば、アミノエチル（メタ）アクリレート、ジメチルアミノエチル（メタ）アクリレート、ジエチルアミノエチル（メタ）アクリレート、ｔ−ブチルアミノエチル（メタ）アクリレート、Ｎ−アミノエチル（メタ）アクリルアミド、（メタ）アリルアミン、モルホリノエチル（メタ）アクリレート、４−ビニルピリジン、２−ビニルピリジン、クロチルアミン、Ｎ，Ｎ−ジメチルアミノスチレン、メチル−α−アセトアミノアクリレート、ビニルイミダゾール、Ｎ−ビニルピロール、Ｎ−ビニルチオピロリドン、Ｎ−アリールフェニレンジアミン、アミノカルバゾール、アミノチアゾール、アミノインドール、アミノピロール、アミノイミダゾールおよびアミノメルカプトチアゾールなどが挙げられる。
【０１０３】
アミノ基と重合性二重結合を有する単量体は、上記列挙した単量体の塩であっても良い。上記列挙した単量体の塩としては、たとえば、上記「（２）カルボキシル基と重合性二重結合を有する単量体およびそれらの塩」において「上記単量体の塩」として列挙した塩が挙げられる。
【０１０４】
（６−２）  アミド基と重合性二重結合を有する単量体
アミド基と重合性二重結合を有する単量体としては、たとえば、（メタ）アクリルアミド、Ｎ−メチル（メタ）アクリルアミド、Ｎ−ブチル（メタ）アクリルアミド、ジアセトン（メタ）アクリルアミド、Ｎ−メチロール（メタ）アクリルアミド、Ｎ，Ｎ’−メチレン−ビス（メタ）アクリルアミド、桂皮酸アミド、Ｎ，Ｎ−ジメチル（メタ）アクリルアミド、Ｎ，Ｎ−ジベンジル（メタ）アクリルアミド、（メタ）アクリルホルムアミド、Ｎ−メチル−Ｎ−ビニルアセトアミドおよびＮ−ビニルピロリドンなどが挙げられる。
【０１０５】
（６−３）  ニトリル基と重合性二重結合を有する炭素数が３〜１０の単量体
ニトリル基と重合性二重結合を有する炭素数が３〜１０の単量体としては、たとえば、（メタ）アクリロニトリル、シアノスチレンおよびシアノアクリレートなどが挙げられる。
【０１０６】
（６−４）  ニトロ基と重合性二重結合を有する炭素数が８〜１２の単量体
ニトロ基と重合性二重結合を有する炭素数が８〜１２の単量体としては、たとえば、ニトロスチレンなどが挙げられる。
【０１０７】
（７）  エポキシ基と重合性二重結合を有する炭素数が６〜１８の単量体
（８）  ハロゲン元素と重合性二重結合を有する炭素数が２〜１６の単量体
（９）  重合性二重結合を有する炭素数が４〜１６のエステル
重合性二重結合を有する炭素数が４〜１６のエステルとしては、たとえば、酢酸ビニル；プロピオン酸ビニル；酪酸ビニル；ジアリルフタレート；ジアリルアジペート；イソプロペニルアセテート；ビニルメタクリレート；メチル−４−ビニルベンゾエート；シクロヘキシルメタクリレート；ベンジルメタクリレート；フェニル（メタ）アクリレート；ビニルメトキシアセテート；ビニルベンゾエート；エチル−α−エトキシアクリレート；炭素数が１〜１１のアルキル基を有するアルキル（メタ）アクリレート［たとえば、メチル（メタ）アクリレート、エチル（メタ）アクリレート、プロピル（メタ）アクリレート、ブチル（メタ）アクリレートまたは２−エチルヘキシル（メタ）アクリレートなど］；ジアルキルフマレート（２個のアルキル基は、炭素数が２〜８の直鎖アルキル基、分枝アルキル基または脂環式のアルキル基である）；ジアルキルマレエート（２個のアルキル基は、炭素数が２〜８の直鎖アルキル基、分枝アルキル基または脂環式のアルキル基である）；ポリ（メタ）アリロキシアルカン類（たとえば、ジアリロキシエタン、トリアリロキシエタン、テトラアリロキシエタン、テトラアリロキシプロパン、テトラアリロキシブタンまたはテトラメタアリロキシエタンなど）；ポリアルキレングリコール鎖と重合性二重結合を有する単量体［たとえば、ポリエチレングリコール（Ｍｎ＝３００）モノ（メタ）アクリレート、ポリプロピレングリコール（Ｍｎ＝５００）モノ（メタ）アクリレート、メチルアルコールエチレンオキサイド（以下「エチレンオキサイド」を「ＥＯ」と略記する）１０モル付加物（メタ）アクリレートまたはラウリルアルコールＥＯ３０モル付加物（メタ）アクリレートなど］；ポリ（メタ）アクリレート類｛たとえば、多価アルコール類のポリ（メタ）アクリレート［たとえば、エチレングリコールジ（メタ）アクリレート、プロピレングリコールジ（メタ）アクリレート、ネオペンチルグリコールジ（メタ）アクリレート、トリメチロールプロパントリ（メタ）アクリレートまたはポリエチレングリコールジ（メタ）アクリレートなど］｝などが挙げられる。なお、本明細書では、「（メタ）アリロ」とは、アリロおよび／またはメタリロを意味する。
【０１０８】
ビニル樹脂の具体例としては、たとえば、スチレン−（メタ）アクリル酸エステル共重合体、スチレン−ブタジエン共重合体、（メタ）アクリル酸−（メタ）アクリル酸エステル共重合体、スチレン−アクリロニトリル共重合体、スチレン−（無水）マレイン酸共重合体、スチレン−（メタ）アクリル酸共重合体、スチレン−（メタ）アクリル酸−ジビニルベンゼン共重合体およびスチレン−スチレンスルホン酸−（メタ）アクリル酸エステル共重合体などが挙げられる。
【０１０９】
ビニル樹脂としては、上記（１）〜（９）の重合性二重結合を有する単量体の単独重合体または共重合体であっても良いし、上記（１）〜（９）の重合性二重結合を有する単量体と分子鎖（ｋ）を有する重合性二重結合を有する単量体（ｍ）とが重合されたものであっても良い。分子鎖（ｋ）としては、炭素数１２〜２７の直鎖状または分岐状炭化水素鎖、炭素数が４〜２０のフルオロアルキル鎖およびポリジメチルシロキサン鎖などが挙げられる。単量体（ｍ）中の分子鎖（ｋ）と絶縁性液体（Ｌ）とのＳＰ値の差は２以下であることが好ましい。本明細書では、「ＳＰ値」は、Ｆｅｄｏｒｓによる方法［Ｐｏｌｙｍ．Ｅｎｇ．Ｓｃｉ．１４（２）１５２，（１９７４）］により計算された数値である。
【０１１０】
分子鎖（ｋ）を有する重合性二重結合を有する単量体（ｍ）としては、特に限定されないが、たとえば、下記の単量体（ｍ１）〜（ｍ３）などが挙げられる。単量体（ｍ）としては、単量体（ｍ１）〜（ｍ３）の２種以上を併用しても良い。
【０１１１】
炭素数が１２〜２７（好ましくは１６〜２５）の直鎖状炭化水素鎖と重合性二重結合を有する単量体（ｍ１）
このような単量体（ｍ１）としては、たとえば、不飽和モノカルボン酸のモノ直鎖状アルキル（アルキルの炭素数が１２〜２７）エステルおよび不飽和ジカルボン酸のモノ直鎖状アルキル（アルキルの炭素数が１２〜２７）エステルなどが挙げられる。上記不飽和モノカルボン酸および不飽和ジカルボン酸としては、たとえば、（メタ）アクリル酸、マレイン酸、フマル酸、クロトン酸、イタコン酸およびシトラコン酸などの炭素数が３〜２４のカルボキシル基含有ビニル単量体などが挙げられる。
【０１１２】
単量体（ｍ１）の具体例としては、たとえば、（メタ）アクリル酸ドデシル、（メタ）アクリル酸ステアリル、（メタ）アクリル酸ベヘニル、（メタ）アクリル酸ヘキサデシル、（メタ）アクリル酸ヘプタデシルおよび（メタ）アクリル酸エイコシルなどが挙げられる。
【０１１３】
炭素数が１２〜２７（好ましくは１６〜２５）の分岐状炭化水素鎖と重合性二重結合を有する単量体（ｍ２）
このような単量体（ｍ２）としては、たとえば、不飽和モノカルボン酸の分岐状アルキル（アルキルの炭素数が１２〜２７）エステルおよび不飽和ジカルボン酸のモノ分岐状アルキル（アルキルの炭素数が１２〜２７）エステルなどが挙げられる。上記不飽和モノカルボン酸および不飽和ジカルボン酸としては、たとえば、単量体（ｍ１）において不飽和モノカルボン酸および不飽和ジカルボン酸の具体例として列挙したものと同様のものが挙げられる。
【０１１４】
単量体（ｍ２）の具体例としては、たとえば、（メタ）アクリル酸２−デシルテトラデシルなどが挙げられる。
【０１１５】
その他炭素数が４〜２０のフルオロアルキル鎖と重合性二重結合を有する単量体（ｍ３）なども挙げられる。
【０１１６】
＜融点＞
シェル樹脂（ａ）の融点は、好ましくは０〜２２０℃であり、より好ましくは３０〜２００℃であり、さらに好ましくは４０〜８０℃である。トナー粒子の粒度分布および形状、ならびに、液体現像剤（Ｘ）の粉体流動性、耐熱保管安定性および耐ストレス性などの観点から、シェル樹脂（ａ）の融点は液体現像剤（Ｘ）を製造するときの温度以上であることが好ましい。シェル樹脂の融点が液体現像剤を製造するときの温度よりも低いと、トナー粒子同士が合一することを防止し難くなることがあり、トナー粒子が分裂することを防止し難くなることがある。それだけでなく、トナー粒子の粒度分布における分布幅が狭くなり難い、別の言い方をすると、トナー粒子の粒径のバラツキが大きくなるおそれがある。
【０１１７】
本明細書において、融点は、示差走査熱量測定装置（セイコーインスツル（株）製の「ＤＳＣ２０」または「ＳＳＣ／５８０」など）を用いてＡＳＴＭ  Ｄ３４１８−８２に規定の方法に準拠して測定されたものである。
【０１１８】
＜Ｍｎ（数平均分子量）＞
シェル樹脂（ａ）のＭｎ（ＧＰＣで測定して得られたもの）は、好ましくは１００〜５００００００であり、好ましくは２００〜５００００００であり、より好ましくは５００〜５０００００である。
【０１１９】
＜ＳＰ値＞
シェル樹脂（ａ）のＳＰ値は、好ましくは７〜１８（ｃａｌ／ｃｍ3）1/2であり、より好ましくは８〜１４（ｃａｌ／ｃｍ3）1/2である。
【０１２０】
＜シェル粒子（Ａ）＞
本実施の形態におけるシェル粒子（Ａ）は、シェル樹脂（ａ）を含む。シェル粒子（Ａ）の製造方法は、公知のいかなる方法も採用することができ、特に限定されない。たとえば、以下の［１］〜［７］のような方法を挙げることができる
［１］：ジェットミルなどの公知の乾式粉砕機を用いて、シェル樹脂（ａ）を乾式で粉砕させる
［２］：シェル樹脂（ａ）の粉末を有機溶剤中に分散させ、ビーズミルまたはロールミルなどの公知の湿式分散機を用いて湿式で粉砕させる
［３］：スプレードライヤーなどを用いてシェル樹脂（ａ）の溶液を噴霧し、乾燥させる
［４］：シェル樹脂（ａ）の溶液に対して貧溶媒の添加または冷却を行なって、シェル樹脂（ａ）を過飽和させて析出させる
［５］：シェル樹脂（ａ）の溶液を水または有機溶剤中に分散させる
［６］：シェル樹脂（ａ）の前駆体を水中で乳化重合法、ソープフリー乳化重合法、シード重合法、または、懸濁重合法などにより重合させる
［７］：シェル樹脂（ａ）の前駆体を有機溶剤中で分散重合などにより重合させる。
【０１２１】
これらの方法のうち、シェル粒子（Ａ）の製造のしやすさの観点から、［４］、［６］および［７］の方法が好ましく、より好ましくは、［６］および［７］の方法が好適である。
【０１２２】
＜体積平均粒径＞
この場合、シェル粒子（Ａ）の体積平均粒径は、所望の粒径のトナー粒子（Ｃ）を得るのに適した粒径になるように適宜調整することができる。シェル粒子（Ａ）の体積平均粒径は、好ましくは０．０００５〜３μｍである。シェル粒子（Ａ）の体積平均粒径の上限は、より好ましくは２μｍであり、さらに好ましくは１μｍである。シェル粒子（Ａ）の体積平均粒径の下限は、より好ましくは０．０１μｍであり、さらに好ましくは０．０２μｍであり、最も好ましくは０．０４μｍである。たとえば体積平均粒径が１μｍのトナー粒子（Ｃ）を得たい場合には、シェル粒子（Ａ）の体積平均粒径は、好ましくは０．０００５〜０．３μｍであり、より好ましくは０．００１〜０．２μｍである。たとえば体積平均粒径が１０μｍのトナー粒子（Ｃ）を得たい場合には、シェル粒子（Ａ）の体積平均粒径は、好ましくは０．００５〜３μｍであり、より好ましくは０．０５〜２μｍである。
【０１２３】
＜コア樹脂（ｂ）およびコア粒子（Ｂ）＞
前述のように、本実施の形態において、トナー粒子（Ｃ）がコア・シェル型トナー粒子である場合、コア樹脂（ｂ）は、上記のウレタン変性ポリエステル樹脂である。そして、コア粒子（Ｂ）はコア樹脂（ｂ）を含む。
【０１２４】
＜ＳＰ値＞
コア樹脂（ｂ）のＳＰ値は適宜調整すればよい。コア樹脂（ｂ）のＳＰ値は、好ましくは８〜１６（ｃａｌ／ｃｍ3）1/2であり、より好ましくは９〜１４（ｃａｌ／ｃｍ3）1/2である。
【０１２５】
＜コア・シェル構造＞
本実施の形態のトナー粒子に含まれる樹脂は、前述の通り、シェル樹脂（ａ）を含むシェル粒子（Ａ）がコア樹脂（ｂ）を含むコア粒子（Ｂ）の表面に付着または被覆されてなるコア・シェル構造を有することが好ましい。
【０１２６】
シェル粒子（Ａ）とコア粒子（Ｂ）との質量比［（Ａ）：（Ｂ）］は、好ましくは１：９９〜７０：３０である。トナー粒子（Ｃ）の粒径の均一性および液体現像剤（Ｘ）の耐熱安定性などの観点から、上記比率［（Ａ）：（Ｂ）］は、より好ましくは２：９８〜５０：５０であり、さらに好ましくは３：９７〜３５：６５である。シェル粒子（Ａ）の含有率（質量比）が低すぎると、トナー粒子の耐ブロッキング性が低下することがある。コア粒子の含有率（質量比）が高すぎると、トナー粒子の粒径均一性が低下することがある。
【０１２７】
トナー粒子（Ｃ）の粒度分布および液体現像剤（Ｘ）の耐熱安定性の観点から、トナー粒子（Ｃ）のコア・シェル構造は、トナー粒子（Ｃ）の質量に対して、１〜７０質量％（より好ましくは５〜５０質量％、さらに好ましくは１０〜３５質量％）のシェル粒子（Ａ）と、３０〜９９質量％（より好ましくは５０〜９５質量％、さらに好ましくは６５〜９０質量％）のコア粒子（Ｂ）とで構成されることが好ましい。
【０１２８】
トナー粒子（Ｃ）の定着性と液体現像剤（Ｘ）の耐熱安定性との観点から、液体現像剤（Ｘ）におけるトナー粒子（Ｃ）の含有率は、好ましくは１０〜５０質量％であり、より好ましくは１５〜４５質量％であり、さらに好ましくは２０〜４０質量％である。
【０１２９】
＜添加剤など＞
本実施の形態におけるトナー粒子（Ｃ）は、シェル粒子（Ａ）およびコア粒子（Ｂ）の少なくとも一方に、着色剤を含んでいることが好ましく、着色剤以外の添加剤（たとえば顔料分散剤、ワックス、荷電制御剤、充填剤、帯電防止剤、離型剤、紫外線吸収剤、酸化防止剤、ブロッキング防止剤、耐熱安定剤、難燃剤など）をさらに含んでいても良い。
【０１３０】
＜着色剤＞
本実施の形態のトナー粒子に含まれる着色剤は、上記の樹脂（シェル粒子（Ａ）および／またはコア粒子（Ｂ））中に分散されている。このような着色剤の体積平均粒径は、０．３μｍ以下であることが好ましい。着色剤の体積平均粒径が０．３μｍを超えると分散が悪くなり、光沢度が低下し所望の色目を実現できなくなる場合がある。
【０１３１】
このような着色剤としては、従来公知の顔料等を特に限定することなく使用することができるが、コスト、耐光性、着色性等の観点から、たとえば以下の顔料を使用することが好ましい。なお、色彩構成上、これらの顔料は、通常ブラック顔料、イエロー顔料、マゼンタ顔料、シアン顔料に分類され、基本的にブラック以外の色彩（カラー画像）はイエロー顔料、マゼンタ顔料、シアン顔料の減法混色により調色される。
【０１３２】
ブラック着色剤に含まれる顔料（ブラック顔料）としては、例えば、ファーネスブラック、チャンネルブラック、アセチレンブラック、サーマルブラック、ランプブラック等のカーボンブラック、バイオマス由来のカーボンブラック等を挙げることができ、更にマグネタイト、フェライト等の磁性粉も用いられる。また、紫黒色染料であるアジン系化合物であるニグロシンを単独または併用して用いることもできる。ニグロシンとしてはＣ．Ｉ．ソルベントブラック７またはＣ．Ｉ．ソルベントブラック５等から選ばれる。
【０１３３】
マゼンタ着色剤に含まれる顔料（マゼンタ顔料）としては、たとえばＣ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１３４】
イエロー着色剤に含まれる顔料（イエロー顔料）としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１５５、Ｃ．Ｉ．ピグメントイエロー１８０、Ｃ．Ｉ．ピグメントイエロー１８５等が挙げられる。
【０１３５】
シアン着色剤に含まれる顔料（シアン顔料）としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７等が挙げられる。
【０１３６】
なお、これらの着色剤は必要に応じて単独もしくは２つ以上を選択併用することが可能である。
【０１３７】
＜顔料分散剤＞
顔料分散剤は、トナー粒子中に着色剤（顔料）を均一に分散させる作用を有するものであり、塩基性分散剤を使用することが好ましい。ここで、塩基性分散剤とは、以下に定義されるものをいう。すなわち、顔料分散剤０．５ｇと蒸留水２０ｍｌとをガラス製スクリュー管に入れ、それをペイントシェーカーを用いて３０分間振り混ぜた後、ろ過することにより得られたろ液のｐＨをｐＨメータ（商品名：「Ｄ−５１」、堀場製作所社製）を用いて測定し、そのｐＨが７より大きい場合を塩基性分散剤とする。なお、そのｐＨが７より小さい場合は、酸性分散剤と呼ぶものとする。
【０１３８】
このような塩基性分散剤は、その種類は特に限定されない。たとえば、分散剤の分子内にアミン基、アミノ基、アミド基、ピロリドン基、イミン基、イミノ基、ウレタン基、四級アンモニウム基、アンモニウム基、ピリジノ基、ピリジウム基、イミダゾリノ基、およびイミダゾリウム基等の官能基を有する化合物（分散剤）を挙げることができる。なお分散剤とは、通常、分子中に親水性の部分と疎水性の部分とを有するいわゆる界面活性剤が該当するが、上記の通り着色剤（顔料）を分散させる作用を有する限り、種々の化合物を用いることができる。
【０１３９】
このような塩基性分散剤の市販品としては、たとえば味の素ファインテクノ社製の「アジスパーＰＢ−８２１」（商品名）、「アジスパーＰＢ−８２２」（商品名）、「アジスパーＰＢ−８８１」（商品名）や日本ルーブリゾール社製の「ソルスパーズ２８０００」（商品名）、「ソルスパーズ３２０００」（商品名）、「ソルスパーズ３２５００」（商品名）、「ソルスパーズ３５１００」（商品名）、「ソルスパーズ３７５００」（商品名）等を挙げることができる。
【０１４０】
また、顔料分散剤としては、絶縁性液体（キャリア液）に溶解しないものを選択することがより好ましい。その理由から味の素ファインテクノ社製の「アジスパーＰＢ−８２１」（商品名）、「アジスパーＰＢ−８２２」（商品名）、「アジスパーＰＢ−８８１」（商品名）がより好ましい。詳細なメカニズムは不明ながら、このような顔料分散剤を使用すると、所望の形状が得やすくなった。
【０１４１】
このような顔料分散剤の添加量は、着色剤（顔料）に対して、１〜１００質量％添加することが好ましい。より好ましくは、１〜４０質量％である。１質量％未満では、着色剤（顔料）の分散性が不十分となる場合があり、必要なＩＤ（画像濃度）が達成できないとともに、定着強度が低下する場合がある。また１００質量％を超えると、顔料分散に対する必要量以上の分散剤が添加されることになり、余剰の分散剤が絶縁性液体中へ溶解する場合があり、トナー粒子の荷電性や定着強度に悪影響を及ぼす場合がある。
【０１４２】
このような顔料分散剤は、１種単独でまたは２種以上のものを組み合わせて用いることができる。
【０１４３】
＜絶縁性液体＞
本実施の形態の液体現像剤に含まれる絶縁性液体は、静電潜像を乱さない程度の抵抗値（１０11〜１０16Ω・ｃｍ程度）のものであれば良い。さらに、臭気、毒性が低い溶媒が好ましい。一般的に、脂肪族炭化水素、脂環式炭化水素、芳香族炭化水素、ハロゲン化炭化水素、ポリシロキサン等が挙げられる。特に、臭気、無害性、コストの点から、ノルマルパラフィン系溶媒、イソパラフィン系溶媒が好ましい。具体的には、モレスコホワイト（商品名、松村石油研究所社製）、アイソパー（商品名、エクソンモービル社製）、シェルゾール（商品名、シェルケミカルズジャパン（株）製）、ＩＰソルベント１６２０、ＩＰソルベント２０２８、ＩＰソルベント２８３５（いずれも商品名、出光興産社製）等を挙げることができる。
【実施例】
【０１４４】
以下、実施例を挙げて本発明をより詳細に説明するが、本発明はこれらに限定されるものではない。
【０１４５】
＜製造例１＞［ポリエステル樹脂の製造］
撹拌装置、加熱冷却装置、温度計、冷却管および窒素導入管を備えた反応容器に、ドデカン二酸２８６質量部、１，６−ヘキサンジオール１９０質量部および縮合触媒としてのチタニウムジヒドロキシビス（トリエタノールアミネート）１質量部を入れて、１８０℃で窒素気流下で、生成する水を留去しながら８時間反応させた。次いで２２０℃まで徐々に昇温しながら、窒素気流下で、生成する水を留去しながら４時間反応させた。更に０．００７〜０．０２６ＭＰａの減圧下で、１時間反応させた。これにより、ポリエステル樹脂を得た。得られたポリエステル樹脂については、融点は６８℃であり、Ｍｎは４９００であり、Ｍｗは１００００であった。
【０１４６】
なお、融点、Ｍｎ、Ｍｗの測定は、前述の方法を採用した（以下において同じ）。
＜製造例２＞［シェル粒子（Ａ１）の分散液（Ｗ１）の製造］
ガラス製ビーカーに、メタクリル酸２−デシルテトラデシル８０質量部、メタクリル酸メチル５質量部、メタクリル酸５質量部、イソシアネート基含有モノマー（商品名：「カレンズＭＯＩ」、昭和電工（株）製）と上記製造例１で得られたポリエステル樹脂との等モル反応物２０質量部、および、アゾビスメトキシジメチルバレロニトリル０．５質量部を入れ、２０℃で撹拌して混合した。これにより、単量体溶液を得た。
【０１４７】
次に、撹拌装置、加熱冷却装置、温度計、滴下ロート、脱溶剤装置および窒素導入管を備えた反応容器を準備した。その反応容器にＴＨＦ１９５質量部を入れ、反応容器が備える滴下ロートに上記単量体溶液を入れた。反応容器の気相部を窒素で置換した後、密閉下７０℃で１時間かけて単量体溶液を反応容器内のＴＨＦに滴下した。単量体溶液の滴下終了から３時間後、アゾビスメトキシジメチルバレロニトリル０．０５質量部とＴＨＦ５質量部との混合物を反応容器に入れ、７０℃で３時間反応させた後、室温まで冷却した。これにより、共重合体溶液を得た。
【０１４８】
次いで、得られた共重合体溶液４００質量部を攪拌下のＩＰソルベント２０２８（出光興産社製）６００質量部に滴下した後、０．０３９ＭＰａの減圧下で４０℃でＴＨＦを留去した。これにより、シェル粒子（Ａ１）の分散液（Ｗ１）を得た。この分散液（Ｗ１）中のシェル粒子（Ａ１）の体積平均粒径は、０．１３μｍであった。
【０１４９】
＜製造例３＞［コア樹脂（ｂ１）形成用溶液（Ｙ１）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：６０００）９７１質量部およびアセトン１３００質量部を投入し、撹拌して均一に溶解した。この溶液にＩＰＤＩ２９質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ１）を得た。次いで、コア樹脂（ｂ１）１０００質量部とアセトン１０００質量部とをビーカーに入れて攪拌し、コア樹脂（ｂ１）をアセトンに均一に溶解させた。これにより、コア樹脂（ｂ１）形成用溶液（Ｙ１）を得た。
【０１５０】
＜製造例４＞［コア樹脂（ｂ２）形成用溶液（Ｙ２）の製造］
撹拌装置、加熱冷却装置および温度計を備えた反応容器に、ビスフェノールＡのプロピオンオキサイド２モル付加物、テレフタル酸、イソフタル酸（モル比１：０．６：０．４）から得られたポリエステル樹脂（Ｍｎ：２０００）９３１質量部およびアセトン１３００質量部を投入し、撹拌して均一に溶解した。この溶液にＩＰＤＩ６９質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ２）を得た。次いで、コア樹脂（ｂ２）１０００質量部とアセトン１０００質量部とをビーカーに入れて攪拌し、コア樹脂（ｂ２）をアセトンに均一に溶解させた。これにより、コア樹脂（ｂ２）形成用溶液（Ｙ２）を得た。
【０１５１】
＜製造例５＞［コア樹脂（ｂ３）形成用溶液（Ｙ３）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：４０００）９５７質量部およびアセトン１３００質量部を投入し、撹拌して均一に溶解した。この溶液にＩＰＤＩ４３質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ３）を得た。次いで、コア樹脂（ｂ３）１０００質量部とアセトン１０００質量部とをビーカーに入れて攪拌し、コア樹脂（ｂ３）をアセトンに均一に溶解させた。これにより、コア樹脂（ｂ３）形成用溶液（Ｙ３）を得た。
【０１５２】
＜製造例６＞［コア樹脂（ｂ４）形成用溶液（Ｙ４）の製造］
撹拌装置、加熱冷却装置および温度計を備えた反応容器に、ビスフェノールＡのプロピオンオキサイド２モル付加物、テレフタル酸、イソフタル酸（モル比１：０．６：０．４）から得られたポリエステル樹脂（Ｍｎ：１２００）８９０質量部およびアセトン１３００質量部を投入し、撹拌して均一に溶解した。この溶液にＩＰＤＩ１１０質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ４）を得た。次いで、コア樹脂（ｂ４）１０００質量部とアセトン１０００質量部とをビーカーに入れて攪拌し、コア樹脂（ｂ４）をアセトンに均一に溶解させた。これにより、コア樹脂（ｂ４）形成用溶液（Ｙ４）を得た。
【０１５３】
＜製造例７＞［コア樹脂（ｂ５）形成用溶液（Ｙ５）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：４０００）９５６質量部およびアセトン１３００質量部を投入し、撹拌して均一に溶解した。この溶液にＩＰＤＩ４５質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ５）を得た。次いで、コア樹脂（ｂ５）１０００質量部とアセトン１０００質量部とをビーカーに入れて攪拌し、コア樹脂（ｂ５）をアセトンに均一に溶解させた。これにより、コア樹脂（ｂ５）形成用溶液（Ｙ５）を得た。
【０１５４】
＜製造例８＞［コア樹脂（ｂ６）形成用溶液（Ｙ６）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：２０００）９１４質量部およびアセトン１３００質量部を投入し、撹拌して均一に溶解した。この溶液にＩＰＤＩ８６質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ６）を得た。次いで、コア樹脂（ｂ６）１０００質量部とアセトン１０００質量部とをビーカーに入れて攪拌し、コア樹脂（ｂ６）をアセトンに均一に溶解させた。これにより、コア樹脂（ｂ６）形成用溶液（Ｙ６）を得た。
【０１５５】
＜製造例９＞［コア樹脂（ｂ７）形成用溶液（Ｙ７）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：６０００）９７５質量部およびアセトン１３００質量部を投入し、撹拌して均一に溶解した。この溶液にＩＰＤＩ２５質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ７）を得た。次いで、コア樹脂（ｂ７）１０００質量部とアセトン１０００質量部とをビーカーに入れて攪拌し、コア樹脂（ｂ７）をアセトンに均一に溶解させた。これにより、コア樹脂（ｂ７）形成用溶液（Ｙ７）を得た。
【０１５６】
＜製造例１０＞［コア樹脂（ｂ８）形成用溶液（Ｙ８）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：６０００）９７３質量部およびアセトン１３００質量部を投入し、撹拌して均一に溶解した。この溶液にＩＰＤＩ２７質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ８）を得た。次いで、コア樹脂（ｂ８）１０００質量部とアセトン１０００質量部とをビーカーに入れて攪拌し、コア樹脂（ｂ８）をアセトンに均一に溶解させた。これにより、コア樹脂（ｂ８）形成用溶液（Ｙ８）を得た。
【０１５７】
＜製造例１１＞［コア樹脂（ｂ９）形成用溶液（Ｙ９）の製造］
撹拌装置、加熱冷却装置および温度計を備えた反応容器に、セバシン酸、アジピン酸およびエチレングリコール（モル比０．８：０．２：１）から得られたポリエステル樹脂（Ｍｎ：４０００）９５４質量部およびアセトン１３００質量部を投入し、撹拌して均一に溶解した。この溶液にＩＰＤＩ４７質量部を投入し、８０℃で６時間反応させた。ＮＣＯ価が０になったところで、無水フタル酸２８質量部を投入し、１８０℃で１時間反応させて、ウレタン変性ポリエステル樹脂であるコア樹脂（ｂ９）を得た。次いで、コア樹脂（ｂ９）１０００質量部とアセトン１０００質量部とをビーカーに入れて攪拌し、コア樹脂（ｂ９）をアセトンに均一に溶解させた。これにより、コア樹脂（ｂ９）形成用溶液（Ｙ９）を得た。
【０１５８】
＜数平均分子量およびウレタン基濃度の測定＞
このようにして得られた、コア樹脂（ｂ１）〜コア樹脂（ｂ９）の数平均分子量およびウレタン基濃度を、前述の方法にしたがって測定した。結果を表１に示す。
【０１５９】
【表１】
2015001710.tif 000003
【０１６０】
＜製造例１２＞［シアン着色剤分散液（Ｐ１）の製造］
ビーカーに、シアン着色剤としての酸性処理銅フタロシアニン（商品名：「Fastogen  Blue  FDB-14」、ＤＩＣ社製）２０質量部、顔料分散剤（商品名：「アジスパーＰＢ−８２１」、味の素ファインテクノ（株）製）５質量部およびアセトン７５質量部を投入し、撹拌して均一分散させた後、ビーズミルによって銅フタロシアニンを微分散して、シアン着色剤分散液（Ｐ１）を得た。シアン着色剤分散液（Ｐ１）中の銅フタロシアニンの体積平均粒径は０．２μｍであった。
【０１６１】
＜製造例１３＞［ブラック着色剤分散液（Ｐ２）の製造］
ビーカーに、ブラック着色剤としてのカーボンブラック（商品名：「モーガルＬ」、キャボット社製）１５質量部、酸性処理銅フタロシアニン（商品名：「Fastogen  Blue  FDB-14」、ＤＩＣ社製）５質量部、顔料分散剤（商品名：「アジスパーＰＢ−８２１」、味の素ファインテクノ（株）製）５質量部およびアセトン７５質量部を投入し、撹拌して均一分散させた後、ビーズミルによって銅フタロシアニンを微分散して、ブラック着色剤分散液（Ｐ２）を得た。ブラック着色剤分散液（Ｐ２）中の銅フタロシアニンの体積平均粒径は０．２μｍであった。
【０１６２】
＜製造例１４＞［シアン現像剤（Ｚ−１）の製造］
ビーカーに、コア樹脂（ｂ１）形成用溶液（Ｙ１）４０質量部およびシアン着色剤分散液（Ｐ１）２０質量部を投入し、２５℃でＴＫオートホモミキサー（プライミクス（株）製）を用いて８０００ｒｐｍで撹拌し、均一に分散させて樹脂溶液（Ｙ１Ｐ１）を得た。
【０１６３】
別のビーカーに、絶縁性液体（商品名：「ＩＰソルベント２０２８」、出光興産社製）６７質量部およびシェル粒子（Ａ１）の分散液（Ｗ１）１１質量部を投入して均一に分散した。次いで、２５℃でＴＫオートホモミキサーを用いて１００００ｒｐｍで撹拌しながら、樹脂溶液（Ｙ１Ｐ１）６０質量部を投入し２分間撹拌した。次いでこの混合液を、撹拌装置、加熱冷却装置、温度計および脱溶剤装置を備えた反応容器に投入し、３５℃に昇温後、同温度で０．０３９ＭＰａの減圧下、アセトン濃度が０．５質量％以下になるまで樹脂溶液（Ｙ１Ｐ１）からアセトンを留去した。これにより、トナー粒子（Ｃ−１）中の着色剤（顔料）含有率が１７質量％のシアン現像剤（Ｚ−１）を得た。なお、トナー粒子（Ｃ−１）は、シェル粒子（Ａ１）が、コア樹脂（ｂ１）からなるコア粒子（Ｂ１）の表面に付着または被覆されてなるコア・シェル構造を有していた。
【０１６４】
＜製造例１５＞［シアン現像剤（Ｚ−２）の製造］
製造例１４において、コア樹脂（ｂ１）形成用溶液（Ｙ１）を、コア樹脂（ｂ２）形成用溶液（Ｙ２）に変更し、樹脂溶液（Ｙ２Ｐ１）を得る以外は、製造例１４と同様にして、トナー粒子（Ｃ−２）中の着色剤（顔料）含有率が１７質量％のシアン現像剤（Ｚ−２）を得た。なお、トナー粒子（Ｃ−２）は、シェル粒子（Ａ１）が、コア樹脂（ｂ２）からなるコア粒子（Ｂ２）の表面に付着または被覆されてなるコア・シェル構造を有していた。
【０１６５】
＜製造例１６＞［ブラック現像剤（Ｚ−３）の製造］
ビーカーに、コア樹脂（ｂ３）形成用溶液（Ｙ３）４０質量部およびブラック着色剤分散液（Ｐ２）２０質量部を投入し、２５℃でＴＫオートホモミキサー（プライミクス（株）製）を用いて８０００ｒｐｍで撹拌し、均一に分散させて樹脂溶液（Ｙ３Ｐ２）を得た。
【０１６６】
別のビーカーに、絶縁性液体（商品名：「ＩＰソルベント２０２８」、出光興産社製）６７質量部およびシェル粒子（Ａ１）の分散液（Ｗ１）１１質量部を投入して均一に分散した。次いで、２５℃でＴＫオートホモミキサーを用いて１００００ｒｐｍで撹拌しながら、樹脂溶液（Ｙ３Ｐ２）６０質量部を投入し２分間撹拌した。次いでこの混合液を、撹拌装置、加熱冷却装置、温度計および脱溶剤装置を備えた反応容器に投入し、３５℃に昇温後、同温度で０．０３９ＭＰａの減圧下、アセトン濃度が０．５質量％以下になるまで樹脂溶液（Ｙ３Ｐ２）からアセトンを留去した。これにより、トナー粒子（Ｃ−３）中の着色剤（顔料）含有率が３０質量％のブラック現像剤（Ｚ−３）を得た。なお、トナー粒子（Ｃ−３）は、シェル粒子（Ａ１）が、コア樹脂（ｂ３）からなるコア粒子（Ｂ３）の表面に付着または被覆されてなるコア・シェル構造を有していた。
【０１６７】
＜製造例１７＞［ブラック現像剤（Ｚ−４）の製造］
製造例１６において、コア樹脂（ｂ３）形成用溶液（Ｙ３）を、コア樹脂（ｂ４）形成用溶液（Ｙ４）に変更し、樹脂溶液（Ｙ４Ｐ２）を得る以外は、製造例１６と同様にして、トナー粒子（Ｃ−４）中の着色剤（顔料）含有率が３０質量％のブラック現像剤（Ｚ−４）を得た。なお、トナー粒子（Ｃ−４）は、シェル粒子（Ａ１）が、コア樹脂（ｂ４）からなるコア粒子（Ｂ４）の表面に付着または被覆されてなるコア・シェル構造を有していた。
【０１６８】
＜製造例１８＞［ブラック現像剤（Ｚ−５）の製造］
製造例１６において、コア樹脂（ｂ３）形成用溶液（Ｙ３）を、コア樹脂（ｂ５）形成用溶液（Ｙ５）に変更し、樹脂溶液（Ｙ５Ｐ２）を得る以外は、製造例１６と同様にして、トナー粒子（Ｃ−５）中の着色剤（顔料）含有率が３０質量％のブラック現像剤（Ｚ−５）を得た。なお、トナー粒子（Ｃ−５）は、シェル粒子（Ａ１）が、コア樹脂（ｂ５）からなるコア粒子（Ｂ５）の表面に付着または被覆されてなるコア・シェル構造を有していた。
【０１６９】
＜製造例１９＞［ブラック現像剤（Ｚ−６）の製造］
製造例１６において、コア樹脂（ｂ３）形成用溶液（Ｙ３）を、コア樹脂（ｂ６）形成用溶液（Ｙ６）に変更し、樹脂溶液（Ｙ６Ｐ２）を得る以外は、製造例１６と同様にして、トナー粒子（Ｃ−６）中の着色剤（顔料）含有率が３０質量％のブラック現像剤（Ｚ−６）を得た。なお、トナー粒子（Ｃ−６）は、シェル粒子（Ａ１）が、コア樹脂（ｂ６）からなるコア粒子（Ｂ６）の表面に付着または被覆されてなるコア・シェル構造を有していた。
【０１７０】
＜製造例２０＞［ブラック現像剤（Ｚ−７）の製造］
製造例１６において、コア樹脂（ｂ３）形成用溶液（Ｙ３）を、コア樹脂（ｂ７）形成用溶液（Ｙ７）に変更し、樹脂溶液（Ｙ７Ｐ２）を得る以外は、製造例１６と同様にして、トナー粒子（Ｃ−７）中の着色剤（顔料）含有率が３０質量％のブラック現像剤（Ｚ−７）を得た。なお、トナー粒子（Ｃ−７）は、シェル粒子（Ａ１）が、コア樹脂（ｂ７）からなるコア粒子（Ｂ７）の表面に付着または被覆されてなるコア・シェル構造を有していた。
【０１７１】
＜製造例２１＞［ブラック現像剤（Ｚ−８）の製造］
製造例１６において、コア樹脂（ｂ３）形成用溶液（Ｙ３）を、コア樹脂（ｂ８）形成用溶液（Ｙ８）に変更し、樹脂溶液（Ｙ８Ｐ２）を得る以外は、製造例１６と同様にして、トナー粒子（Ｃ−８）中の着色剤（顔料）含有率が３０質量％のブラック現像剤（Ｚ−８）を得た。なお、トナー粒子（Ｃ−８）は、シェル粒子（Ａ１）が、コア樹脂（ｂ８）からなるコア粒子（Ｂ８）の表面に付着または被覆されてなるコア・シェル構造を有していた。
【０１７２】
＜製造例２２＞［ブラック現像剤（Ｚ−９）の製造］
製造例１６において、コア樹脂（ｂ３）形成用溶液（Ｙ３）を、コア樹脂（ｂ９）形成用溶液（Ｙ９）に変更し、樹脂溶液（Ｙ９Ｐ２）を得る以外は、製造例１６と同様にして、トナー粒子（Ｃ−９）中の着色剤（顔料）含有率が３０質量％のブラック現像剤（Ｚ−９）を得た。なお、トナー粒子（Ｃ−９）は、シェル粒子（Ａ１）が、コア樹脂（ｂ９）からなるコア粒子（Ｂ９）の表面に付着または被覆されてなるコア・シェル構造を有していた。
【０１７３】
＜メジアン径および平均円形度の測定＞
このようにして得られたトナー粒子（Ｃ−１）〜トナー粒子（Ｃ−９）のメジアン径（体積分布）および平均円形度をフロー式粒子画像分析装置（商品名：「ＦＰＩＡ−３０００Ｓ」、Ｓｙｓｍｅｘ社製）を用いて測定した。フロー溶媒として各液体現像剤の絶縁性液体と同じＩＰソルベント２０２８を用いた。
【０１７４】
分散剤（商品名：「Ｓ１３９４０」、日本ルーブリゾール社製）３０ｍｇを加えた２０ｇのＩＰソルベント２０２８中に各液体現像剤５０ｍｇを投入することにより懸濁液を調製し、その懸濁液を超音波分散器（商品名：「ウルトラソニッククリーナ  モデル  ＶＳ−１５０」、ウエルボクリア社製）を用いて約５分間分散処理を行なった。
【０１７５】
その後、この懸濁液を用いて、トナー粒子の体積分布のメジアン径（Ｄ５０）、円形度（粒子面積と等しい円の周囲長／粒子周囲長）および平均円形度を測定した。その結果を表２に示す。
【０１７６】
【表２】
2015001710.tif 000004
【０１７７】
＜実施例１＞
ブラック現像剤Ｚ−３と、有彩色現像剤としてシアン現像剤Ｚ−１とを使用して、実施例１に係る液体現像セットを構成した。
【０１７８】
＜実施例２〜実施例４および比較例１〜比較例３＞
表３に示すように、製造例のブラック現像剤と、製造例のシアン現像剤（有彩色現像剤）とを組み合わせて、実施例２〜実施例４および比較例１〜比較例３に係る液体現像剤セットを、それぞれ構成した。なお、表３中、「液体現像剤セット」の欄に示す「Ｚ−３／Ｚ−１」などの記載は、液体現像剤セットを構成する液体現像剤の組み合わせを示している。たとえば、「Ｚ−３／Ｚ−１」は、実施例１に係る液体現像剤セットが、ブラック現像剤Ｚ−３とシアン現像剤Ｚ−１とからなることを意味している。
【０１７９】
＜評価＞
＜画像形成装置＞
液体現像剤セットの評価用画像の作製に使用した画像形成装置の概略概念図を図１に示す。この装置のプロセス条件およびプロセスの概略は以下の通りである。
【０１８０】
なお、今回の評価では感光体から中間転写体に１次転写した後、記録材に２次転写する画像形成装置を示しているが、感光体から直接記録材に転写する方式でも同様の効果が得られる。
【０１８１】
また、図１には、説明を簡略化し、説明の理解を容易なものとするため、単色の画像形成装置を示しているが、実際の評価には、複数の現像槽および転写ローラを有する、複数の現像剤を重ね合わせてカラー画像を形成する多色画像形成装置を使用した。
【０１８２】
まず、画像形成装置１００の現像槽５には、液体現像剤６が入れられている。液体現像剤６はアニロックスローラ２２でくみ上げられ、ならしローラ２１に送られる。アニロックスローラ２２表面の余分な液体現像剤６は、ならしローラ２１に達する前にアニロックス規制ブレード２３でかきとられ、ならしローラ２１では液体現像剤６が均等の層厚を持つように調整される。次いで、液体現像剤６は、ならしローラ２１から現像剤担持体２４に転移する。
【０１８３】
感光体１は、帯電部７で帯電され、露光部８で潜像が形成される。潜像が形成された像に対応して、液体現像剤６は現像チャージャー２６でトナー粒子に荷電を与えられた後、感光体１に現像される。感光体１に転移しなかった液体現像剤６は、現像部下流にあるクリーニングブレード２５でかきとられ回収される。
【０１８４】
感光体１に現像された液体現像剤６は、１次転写部２で中間転写体１０に静電１次転写される。中間転写体１０に担持された液体現像剤６（トナー粒子）は、２次転写部３にて記録材１２に静電２次転写される。記録材１２に転写された液体現像剤６（トナー粒子）は、図示しない定着装置で定着されプリントアウトされた画像が完成する。
【０１８５】
転写しきれず感光体１に残留する液体現像剤６は、像担持体クリーニング部のクリーニングブレード９によりかきとられ、感光体１は再び帯電、露光、現像の工程を繰り返し、プリント動作を行なう。同様に転写しきれず中間転写体１０に残留する液体現像剤６は、クリーニングブレード１１によりかきとられる。
【０１８６】
トナー粒子は現像チャージャー２６でプラス極性に帯電される。中間転写体１０の電位は−４００Ｖとし、転写ローラ４の電位は−１２００Ｖとした。搬送速度は４００ｍｍ／ｓとした。
【０１８７】
なお、今回の評価においては、記録材として、コート紙（商品名：「ＯＫトップコート」（１２８ｇ／ｍ2）、王子製紙社製）を用いた。
【０１８８】
＜光沢度の評価＞
前述した画像形成装置を用いて、シアン現像剤およびブラック現像剤でソリッドパターン（１０ｃｍ×１０ｃｍ、トナー粒子の付着量：２ｇ／ｍ2）を、同一の付着量で、同一の記録材（コート紙）上に形成し、引き続きヒートローラで定着した（１２０℃×ニップ時間４０ｍｓｅｃ．）。
【０１８９】
その後、上記で得られた定着画像のシアンソリッド部およびブラックソリッド部の光沢度を７５度光沢計（商品名：「ＶＧ−２０００」、日本電色社製）により、それぞれ測定した。その結果を表３に示す。表３中、「光沢度」の欄において、「差（絶対値）」が１０以下であるものは、光沢度の差が小さく良好である。
【０１９０】
＜定着強度の評価＞
上記と同様にして得た定着画像のシアンソリッド部およびブラックソリッド部の定着強度の評価を、定着画像のテープ剥離試験により行なった。すなわち、画像定着後のコート紙上の測定対象部位にテープを貼り付けた後、そのテープを剥離し、テープに剥離されてきた画像の画像濃度（ＩＤ）を、反射濃度計（商品名：「Ｘ−Ｒｉｔｅ  ｍｏｄｅｌ  ４０４」、Ｘ−Ｒｉｔｅ社製）により測定し、以下の２段階のランク評価を行なった。その結果を表３に示す。なお、テープとしては、「スコッチメンディングテープ」（商品名、３Ｍ社製）を用いた。
Ａ：画像濃度（ＩＤ）０．１未満
Ｂ：画像濃度（ＩＤ）０．１以上
剥離されてきた画像の画像濃度の数値が小さいほど、定着強度が高いことを示す。したがって、「シアン」および「ブラック」の欄がともに「Ａ」であるものは、液体現像剤セットとして良好な定着強度を有している。一方、「シアン」および「ブラック」の欄のうち、いずれか一方が「Ｂ」であるものは、液体現像剤セットとしては十分な定着強度を有していない。
【０１９１】
【表３】
2015001710.tif 000005
【０１９２】
表３より明らかな通り、第１トナー粒子を含むブラック現像剤と第２トナー粒子を含む有彩色現像剤とを含む液体現像剤セットであって、該第１トナー粒子は、第１樹脂およびブラック着色剤を含み、該第２トナー粒子は、第２樹脂および有彩色着色剤を含み、該第１樹脂および該第２樹脂は、それぞれ少なくとも２以上のポリエステルがイソシアネート基を有する化合物に由来の構成単位により結合されているウレタン変性ポリエステル樹脂であり、上記式（１）および（２）を満たす、実施例の液体現像剤セットは、極めて良好な光沢度および定着強度を有し、それらが高度に両立されている。すなわち、実施例の液体現像剤セットは、高い定着品質を有し、所望の画質が得られる液体現像剤セットであることが確認できた。
【０１９３】
これに対して、かかる条件を満たさない比較例の液体現像剤セットは、光沢度と定着強度とが両立されておらず、十分な定着品質が得られていない。
【０１９４】
以上のように本発明の実施の形態および実施例について説明を行なったが、上述の各実施の形態および実施例の構成を適宜組み合わせることも当初から予定している。
【０１９５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９６】
１  感光体、２  １次転写部、３  ２次転写部、４  転写ローラ、５  現像槽、６  液体現像剤、７  帯電部、８  露光部、９  クリーニングブレード、１０  中間転写体、１１  クリーニングブレード、１２  記録材、２１  ならしローラ、２２  アニロックスローラ、２３  アニロックス規制ブレード、２４  現像剤担持体、２５  クリーニングブレード、２６  現像チャージャー、１００  画像形成装置。
【図１】
2015001710.tif 000006